КЕРАМИЧЕСКАЯ МАССА
CERAMIC MASS

Изобретение относится к области технологии силикатов и касается составов керамических масс для производства керамического кирпича.
Известна керамическая масса следующего состава, мас.%: глина 20,0-30,0; кварцсодержащий компонент (кварциты) 70,0-80,0 [1]. Предел прочности при сжатии изделий, полученных из такой керамической массы, составляет 53,6-56 МПа.
Задачей изобретения является повышение прочности кирпича, полученного из керамической массы.
Технический результат достигается тем, что керамическая масса, содержащая глину, кварцсодержащий компонент, дополнительно содержит тальк, а в качестве кварцсодержащего компонента - маршалит при следующем соотношении компонентов, мас.%: глина 66,0-74,0; тальк 4,0-6,0; маршалит 20,0-30,0.
В составе керамической массы могут быть использованы любые глины, в том числе лессы, бентониты.
В таблице приведены составы керамической массы.
Таблица
Компоненты
Состав, мас.%:
1
2
3
Глина
66,0
70,0
74,0
Тальк
4,0
5,0
6,0
Маршалит
30,0
25,0
20,0
Предел прочности при сжатии, МПа
60-65
60-65
60-65
Приготовление керамической массы поясняется примерами.
2
Компоненты дозируют в требуемых количествах. Тальк, глину размалывают до получения порошков с удельной поверхностью 2000-4000 см/г, смешивают, добавляют маршалит и готовят керамическую массу с влажностью 20-23%. Из полученной массы формуют кирпич, который обжигают при температуре 1100-1200°С.
Источник информации
1. SU 1542932, С04В 33/00, 1990.